(57)【要約】【課題】無機微粒子が熱可塑性樹脂に結合されてなるナノコンポジット樹脂を含む溶液から、光学特性の安定した光学部材を成形することができる光学部材の成形方法および成形装置ならびに光学部材を提供する。【解決手段】第一光学面形状１９ａと雰囲気開放面１２とを提供する容器１７にナノコンポジット樹脂を含む溶液６１を投入する溶液投入工程と、第二光学面形状４５ａを有する光学適用形状面形成部材４５を第一光学面形状１９ａから所望距離位置に配置する形成部材配置工程と、溶液６１の溶媒を雰囲気開放面１２から蒸発させて固形化し、第一光学面形状１９ａ及び第二光学面形状４５ａによって光透過光学部材６５の光学適用形状面６５ａ、６５ｂを形成する蒸発工程と、によりナノコンポジット樹脂を含む溶液６１から光透過光学部材６５を成形する。【選択図】図２
2009073166.tif 000002
【特許請求の範囲】
【請求項１】
無機微粒子が熱可塑性樹脂に含有するナノコンポジット樹脂を材料とする光透過光学部材を成形する光学部材成形方法であって、
少なくとも光学面形状と雰囲気開放面とを提供する容器に前記ナノコンポジット樹脂を含む溶液を投入する溶液投入工程と、
前記溶液の溶媒を前記雰囲気開放面から蒸発させ、前記光透過光学部材の光学面を最終形状まで固化・形成する光学部材形成工程と、を備える光学部材成形方法。
【請求項２】
前記溶液投入工程で、前記光学面形状が容器内底面の第一光学面形状とその第一光学面形状から溶液中の所望距離位置となる第二光学面形状とからなる状態で溶液投入する請求項１に記載の光学部材成形方法。
【請求項３】
前記溶液投入工程での溶液投入後、前記ナノコンポジット樹脂が略光学面形状を維持できる固形状態となる前に、前記容器の底面に配置された第一光学面形状から所望距離位置の溶液中に第二光学面形状形成部材を挿入する請求項１に記載の光学部材成形方法。
【請求項４】
前記溶液投入工程は、前記光学部材を成形可能な前記ナノコンポジット樹脂量を含むように前記溶液を計量して投入する請求項１〜３のいずれか１項に記載の光学部材成形方法。
【請求項５】
前記光学部材形成工程で、大気圧下において、ナノコンポジット樹脂溶液の溶媒の沸点Ｔｂ（℃）≧蒸発時溶媒温度Ｔ（℃）の関係である請求項１〜４のいずれか１項に記載される光学部材成形方法。
【請求項６】
前記溶液投入工程での溶液の投入が、減圧下において行われる請求項１〜４のいずれか１項に記載される光学部材成形方法。
【請求項７】
無機微粒子が熱可塑性樹脂に含有するナノコンポジット樹脂を材料とする光透過光学部材を成形する光学部材成形装置であって、
前記光学部材の一方の光学面を形成する第一光学面形状を底面に備えると共に雰囲気開放面を提供する容器状下型と、
前記光学部材の他方の光学面を形成する第二光学面形状を備える第二光学面形状形成部材を有して前記第一光学面形状からの所望距離位置に配置される上型と、を備える光学部材成形装置。
【請求項８】
前記第一光学面形状の部分および前記第二光学面形状の部分の少なくとも一方がガラス製である請求項７に記載の光学部材成形装置。
【請求項９】
前記第一光学面形状の部分および前記第二光学面形状の部分の少なくとも一方がガラスモールドによって作られた請求項７または８に記載の光学部材成形装置。
【請求項１０】
請求項１〜請求項６のいずれか１項記載の光学部材成形方法により形成された光学部材。
【請求項１１】
請求項１０記載の光学部材であって、前記光学部材がレンズである光学部材。
【発明の詳細な説明】
【技術分野】
【０００１】
本発明は、光学部材の成形方法及び成形装置ならびに光学部材に関し、より詳細には、ナノコンポジット樹脂を用いて光学特性の優れた光学部材を形成することができる光学部材の成形方法及び成形装置ならびに光学部材に関する。
【背景技術】
【０００２】
近年の携帯カメラやＤＶＤ，ＣＤ，ＭＯドライブといった光情報記録機器の高性能化、小型化、低コスト化に伴って、これら記録機器に用いられる光学レンズやフィルタ等の光学部材に対しても、優れた材料や工程の開発が強く望まれている。
【０００３】
プラスチックレンズは、ガラスなどの無機材料に比べ軽量で割れにくく、様々な形状に加工でき、また、ガラス製レンズよりもコスト面で有利となるため、眼鏡レンズのみならず、上記の光学レンズとしても急速に普及しつつある。これに伴い、レンズを小型・薄肉化するために素材自体を高屈折率化することや、光学屈折率を熱膨張や温度変化に対して安定化させること等が求められるようになっており、その一つの解決策としてプラスチック樹脂中に金属酸化物微粒子などの無機微粒子を均一に分散させたナノコンポジット樹脂とし、光学屈折率を向上させ、熱膨張率や光学屈折率の温度変化を抑える試みが種々行われている（例えば、特許文献１、２参照）。
【０００４】
このようなナノコンポジット樹脂を用いて光学部材を成形する場合、高度の透明性を要求される光学部材に対しては、無機微粒子を分散させる際、光散乱を低減するために無機微粒子の粒径を少なくとも使用する光の波長よりも小さくする必要がある。さらに、レイリー散乱による透過光強度の減衰を低減するためには、粒子サイズが１５ｎｍ以下に揃ったナノ粒子を調整して分散する必要がある。また、光学屈折率を効果的に向上させるためには、無機微粒子を均一に分散させることが要求される。
【０００５】
プラスチック樹脂中に無機微粒子を分散させたナノコンポジット素材を作製するには、次の手法が挙げられる。
（１）プラスチック樹脂に無機微粒子を直接投入して混ぜ込む。
（２）溶媒となる液中で無機微粒子を混合させた後、溶媒を熱などによって取り除く。
（３）モノマーと無機微粒子を混合させた後、モノマーを重合させて無機微粒子を含有させる。
【特許文献１】特開２００６−３４３３８７号公報
【特許文献２】特開２００３−１４７０９０号公報
【特許文献３】特開平５−９０６４５号公報
【発明の開示】
【発明が解決しようとする課題】
【０００６】
このようにして製作されたナノコンポジット樹脂を所望形状の光学部材に成形するには、（１）射出成形による方法。（２）バルクを大きく塑性変形させる方法。（３）流動化させた樹脂を型に流し込んで転写する方法（注型成形法）。などがある。（１）の方法では、ナノコンポジット樹脂は高温にしても流動性が悪く、射出成形が困難であるばかりでなく、微粒子が局所的に凝集したりして、分散密度が一定にならず透明とならない。また、光学部材は高品質が求められるため、射出成形でランナーに残った材料は品質劣化のため再利用せず廃棄している。そのため、全投入量の９割程度の材料をロスし、ナノコンポジット樹脂のような高付加価値材料においてはコストがかかっている。（２）の方法では、歪みが残り、光学特性に影響を及ぼす。（３）の方法では、加熱してもナノコンポジット樹脂は十分転写可能なまで流動化しないため、溶剤を加え溶液状態にして注型することになるが、この場合、従来のような型では溶媒除去とともに起こる体積減少が製品部に及ばないようにゲート部分を長くするため、拡散長が大きくなり、形状変化が起こらない残留溶媒量にするまで長い時間がかかる。これを解決する手段として、例えば特許文献３に記載されるような、製品を片面ずつ２度に分けて注型成形する方法によって拡散長を短くする方法が挙げられるが、この方法では、光学部材内部に発生した界面で光が反射する、光学軸ずれが起き易いなどの問題があった。
【０００７】
本発明は、このような従来の問題に鑑みてなされたもので、無機微粒子が熱可塑性樹脂に含有するナノコンポジット樹脂を含む溶液から、光学特性の安定した光学部材を成形することができる光学部材の成形方法および成形装置ならびに光学部材を提供することを目的としている。
【課題を解決するための手段】
【０００８】
本発明の上記目的は、下記光学部材成形方法によって達成される。
（１）無機微粒子が熱可塑性樹脂に含有するナノコンポジット樹脂を材料とする光透過光学部材を成形する光学部材成形方法であって、少なくとも光学面形状と雰囲気開放面とを提供する容器に前記ナノコンポジット樹脂を含む溶液を投入する溶液投入工程と、前記溶液の溶媒を前記雰囲気開放面から蒸発させ、前記光透過光学部材の光学面を最終形状まで固化・形成する光学部材形成工程と、を備える光学部材成形方法。
【０００９】
上記の光学部材成形方法によれば、ナノコンポジット樹脂が均一に分散した溶液が、そのままの均一分散状態で固形化して光学部材となるので、従来、成形が困難であったナノコンポジット樹脂から光学部材を成形することができる。
そして、ナノコンポジット樹脂が均一に分散した溶液から光学部材を成形するので、プラスチック樹脂中に金属酸化物微粒子などの無機微粒子を均一に分散させて得られる高屈折率を有し光学特性の優れた光学部材の成形が可能となる。
【００１０】
（２）前記溶液投入工程で、前記光学面形状が容器内底面の第一光学面形状とその第一光学面形状から溶液中の所望距離位置となる第二光学面形状とからなる状態で溶液投入する上記（１）に記載の光学部材成形方法。
【００１１】
上記の光学部材成形方法によれば、前記溶液投入工程で、前記光学面形状が容器内底面の第一光学面形状とその第一光学面形状から溶液中の所望距離位置となる第二光学面形状とからなる状態で溶液投入することで、１回の成形工程によって２面の光学面（第一光学面形状と第二光学面形状）を有する光学部材を成形することができる。これによって、それぞれの片面に光学形状面が形成された一対の光学部材を貼り合わせて１つの光学部材をする場合と比較して、高精度の光学部材を短時間で容易に成形することができる。
【００１２】
（３）前記溶液投入工程での溶液投入後、前記ナノコンポジット樹脂が略光学面形状を維持できる固形状態となる前に、前記容器の底面に配置された第一光学面形状から所望距離位置の溶液中に第二光学面形状形成部材を挿入する上記（１）に記載の光学部材成形方法。
【００１３】
上記の光学部材成形方法によれば、容器に投入した溶液の溶媒が蒸発してナノコンポジット樹脂が固形状態となる前まで、第二光学面形状を有する光学面形状部材の挿入を待つので、雰囲気開放面における開放面積を広くすることができ、拡散長を大幅に短くでき、乾燥時間を早くすることができる。
【００１４】
（４）前記溶液投入工程は、前記光学部材を成形可能な前記ナノコンポジット樹脂量を含むように前記溶液を計量して投入する上記（１）〜（３）のいずれか１項に記載の光学部材成形方法。
【００１５】
上記の光学部材成形方法によれば、少なくとも光学適用形状転写面と雰囲気開放面とを提供する容器に、光学部材を成形するのに十分な量のナノコンポジット樹脂を含む溶液を計量して投入するようにしたので、溶液中の溶媒を蒸発させることによって確実に光学部材を成形することができる。
【００１６】
（５）前記光学部材形成工程で、減圧下において、ナノコンポジット樹脂溶液の溶媒の沸点Ｔｂ（℃）≧蒸発時溶媒温度Ｔ（℃）の関係である請求項１〜４のいずれか１項に記載される光学部材成形方法。
【００１７】
上記の光学部材成形方法によれば、乾燥温度Ｔ（℃）がナノコンポジット樹脂溶液の溶媒の沸点Ｔｂ（℃）に関して、大気圧下においてＴｂ≧Ｔとすることにより、乾燥温度がＴｂより大きくなった場合に、成形品内に気泡が発生し、望みの形状が得られないといった状態を回避できる。ここで、望ましくはＴｂ−３０≧Ｔであり、Ｔｂ−３０℃程度で気泡がほとんど発生しなくなる。更に、より望ましくはＴｂ−５０≧Ｔであり、Ｔｂ−５０℃では気泡が全く発生しなくなる。
【００１８】
（６）前記溶液投入工程での溶液の投入が、減圧下において行われる請求項１〜４のいずれか１項に記載される光学部材成形方法。
【００１９】
上記の光学部材成形方法によれば、溶液の投入を減圧下で行うことによってどのような型形状でも液を十分に容器内へ行き渡らせることができる。
【００２０】
また、上記目的は、下記の光学部材成形装置によって達成される。
（７）無機微粒子が熱可塑性樹脂に含有するナノコンポジット樹脂を材料とする光透過光学部材を成形する光学部材成形装置であって、前記光学部材の一方の光学面を形成する第一光学面形状を底面に備えると共に雰囲気開放面を提供する容器状下型と、前記光学部材の他方の光学面を形成する第二光学面形状を備える第二光学面形状形成部材を有して前記第一光学面形状からの所望距離位置に配置される上型と、を備える光学部材成形装置。
【００２１】
上記構成の光学部材成形装置によれば、光学部材の一方の光学面形成用の第一光学面形状と雰囲気開放面とを提供する容器状下型と、他方の光学面形成用の第二光学面形状が備えられた第二光学面形状形成部材を有する上型との構成により、第一光学面形状と第二光学面形状とを所望距離位置に配置し、容器状下型内にナノコンポジット樹脂を含む溶液を投入して溶媒を蒸発させることにより、両面に略光学面形状面が形成された光学部材を容易に成形することができる。
【００２２】
（８）前記第一光学面形状の部分および前記第二光学面形状の部分の少なくとも一方がガラス製である上記（７）に記載の光学部材成形装置。
【００２３】
（９）前記第一光学面形状の部分および前記第二光学面形状の部分の少なくとも一方がガラスモールドによって作られた上記（７）または（８）に記載の光学部材成形装置。
【００２４】
上記構成の光学部材成形装置によれば、工業的にレンズを製造する場合、容器を大量に並べて時間当たりのレンズ製造数を稼ぐことが考えられる。この場合、第一、第二光学面形状を金属等で大量に作ると光学研磨などがかさみコストがかかる。そこでこのような場合では、光学面形状部分を低コストで作ることが要求される。本手法では、光学面形状をガラスモールドで作ることで、大量に、低コストに成形装置を製造することができる。
【００２５】
また、上記目的は、下記の光学部材によって達成される。
（１０）上記（１）〜上記（６）のいずれか１項記載の光学部材成形方法により形成された光学部材。
【００２６】
（１１）上記（１０）記載の光学部材であって、前記光学部材がレンズ基材である光学部材。
【００２７】
上記の光学部材によれば、光学部材がレンズ基材であるので、高屈折率で優れた光学特性を有するレンズ基材を容易に作成することができる。
【発明の効果】
【００２８】
本発明によれば、無機微粒子が熱可塑性樹脂に含有するナノコンポジット樹脂を含む溶液から、光学特性の安定した光学部材を成形することができる光学部材の成形方法および成形装置ならびに光学部材を提供できる。
【発明を実施するための最良の形態】
【００２９】
以下、本発明に係る光学部材成形方法及び成形装置に好適な実施形態を図面に基づいて詳細に説明する。
【００３０】
図１は本発明の実施形態である光学部材成形装置の概略構成を示す縦断面図、図２は図１における光学部材成形装置によりナノコンポジット樹脂を含む溶液から光学部材が成形される工程を模式的に示す説明図である。
【００３１】
図１に示すように、光学部材成形装置１００は、容器状下型１１と、凸状上型１３と、ディスペンサ装置１５を備え、乾燥室９内に配設されている。容器状下型１１は、上面に雰囲気開放面１２が設けられて外部に開放される略円筒容器１７と、円筒容器１７の底面１７ａの中心に設けられたコア穴１７ｂに摺動自在に嵌合するコア１９と、エジェクタピン２１とを備える。光学部材の形状によっては、凸状上型１３の形状を凹状にする場合もあるが、この場合においても本発明は実施可能である。コア穴１７ｂの範囲外である底面１７ａは光学部材のフランジ部を成形することとなる。
【００３２】
コア１９は、その上面に半球状凹面に形成された第一光学面形状１９ａが形成されている。第一光学面形状１９ａは、その形状を後述する光透過光学部材６５に転写して、一方の光学面形状面（凸面）６５ａを形成する（図２（ｄ）参照）。また、光学部材の形状によっては、第一光学面形状１９ａの形状を凸状にする場合もあるが、この場合においても本発明は実施可能である。
【００３３】
エジェクタピン２１は、図中、上下方向に移動可能な可動板２３に固定されており、円筒容器１７の底面１７ａに設けられたピン穴１７ｃに摺動自在に嵌合する。また、可動板２３の上面には、コア１９が固定されており、可動板２３の移動に伴ってエジェクタピン２１と共に上下方向に移動する。
【００３４】
円筒容器１７は、スペーサ２５を介して基台２７の上面に配置された重量センサ２９上に載置されている。重量センサ２９は、例えば、負荷される重量をセンサ素子の歪みとして精度よく検出可能なロードセルであり、容器状下型１１（スペーサ２５を含む）及び容器状下型１１内に投入されるナノコンポジット樹脂を含む溶液６１の重量を測定する。
【００３５】
可動板２３の下方には、ピストン３３を可動板２３に対向させてシリンダ３１が基台２７に配設されている。ピストン３３がシリンダ３１内に引き込まれたとき、ピストン３３と可動板２３との間には隙間Ｃが形成されて、接触しないようになっている。これにより、重量センサ２９は、容器状下型１１と溶液６１の重量の測定が可能となる。
【００３６】
凸状上型１３は、溶液投入穴４１が形成された板状部材４３と、板状部材４３の下面に下方に突出して固定された第二光学面形状形成部材である略円柱状の上型４５とを有する。凸状上型１３は、容器状下型１１に対して上下方向に移動自在となっている。上型４５は、その下面に半球状凸面に形成された第二光学面形状４５ａが設けられている。第二光学面形状４５ａは、その形状を光学部材６５に転写して、他方の光学形状面（凹面）６５ｂを形成する。コア１９の軸心と、上型４５の軸心とは、一致して配置される。
【００３７】
容器状下型１１（円筒容器１７、コア１９、エジェクタピン２１）及び凸状上型１３（上型４５）に使用される材料は、必要とされる面粗さ（少なくとも、第一光学面形状１９ａ、及び第二光学面形状４５ａは、鏡面とするのが好ましい）に加工可能な材料であれば特に限定されず、例えば、ステンレス鋼、スタバックスなどの金属材料、セラミック、ガラス、テフロン（登録商標）などの樹脂材料などが使用可能である。
【００３８】
ディスペンサ装置１５は、その先端部１５ａがノズル状に形成されており、ナノコンポジット樹脂を含む溶液６１を貯留する溶液タンク（図示せず）にチューブなどを介して接続されている。溶液タンクには濃度管理された溶液が入っており、ディスペンサ装置１５で体積計量することで所望のナノコンポジット樹脂量を容器上下型１１に供給することができる。先端部１５ａは、板状部材４３に接近または離間する方向に移動自在であり、先端部１５ａを板状部材４３の溶液投入穴４１に当接させて、ナノコンポジット樹脂を含む溶液６１を容器状下型１１に供給する。
【００３９】
以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００４０】
本実施形態の作用を説明する。図１及び図２に示すように、シリンダ３１のピストン３３を下降させてピストン３３と可動板２３とを離間した後、重量センサ２９によって空状態の容器状下型１１（スペーサ２５を含む）の重量を測定する。次いで、ディスペンサ装置１５の先端部１５ａを板状部材４３の溶液投入穴４１に当接させて、成形する光学部材６５によって予め決められた重量のナノコンポジット樹脂を含む溶液６１を容器状下型１１に供給した後、再び、重量センサ２９によって重量を測定して所定重量の溶液６１が供給されたことを確認する（溶液投入工程）。
このとき、ナノコンポジット樹脂を含む溶液６１がエジェクタピン１７ｃと底面１７ａのクリアランスに入り込まないことが好ましく、溶液の濃度を、５ｗｔ％以上にすることが必要である。さらにハンドリングし易さ、乾燥にかかる時間の観点から溶液の濃度を、好ましくは１０〜６０ｗｔ％、さらに好ましくは２０〜５０ｗｔ％にすると製造上有利である。
【００４１】
そして、光学部材形成工程では、上型４５を下降させてその先端部（第二光学面形状４５ａ）を溶液６１中に浸入させ、コア１９の第一光学面形状１９ａと上型４５の第二光学面形状４５ａとの距離を所定距離Ａに、また位置を所望位置に配置して固定する。ここで、所定距離Ａとは、成形する光学部材６５の厚さによって決まる距離であり、溶液蒸発中での体積減少や収縮を考慮して設定される。この所望位置とは、光学部材６５の光学形状面６５ａ、６５ｂの相対位置と同じ位置であり、光学部材６５の光軸Ｌに対して対向配置される（図２（ｄ）参照）。
【００４２】
更に、光学部材形成工程では、図２（ｂ）、（ｃ）に示すように、光学部材成形装置１００が設置されている乾燥室９内の環境を、例えば、溶媒にメチルエチルケトンを使用し、投入ナノコンポジット樹脂濃度３６ｗｔ％、Ａ＝１ｍｍ、上型直径８ｍｍ、円筒容器内径１０ｍｍ、底面１７ａ−液面間距離２．８ｍｍ、温度３０℃、大気圧とし、１００時間以上放置乾燥すると、溶液６１中の溶媒が、円筒容器１７内での溶液６１の雰囲気開放面１２から蒸発して次第に固形化し、やがて光学面形状を維持できる固形状態の光透過光学部材６５となる。つまり、コア１９の第一光学面形状１９ａ及び上型４５の第二光学面形状４５ａが光透過光学部材６５の光学形状面６５ａ、６５ｂとして転写される。
【００４３】
ここで、乾燥時温度Ｔ（℃）がナノコンポジット樹脂溶液の溶媒の沸点Ｔｂ（℃）に関して、大気圧下においてＴｂ≧Ｔとすることが好ましい。このような条件により、乾燥温度ＴがＴｂより大きくなって成形品内に気泡が発生し、望みの形状が得られないといった状態を回避できる。ここで、この条件として、望ましくはＴｂ−３０≧Ｔであり、このようにするとＴｂ−３０℃程度で気泡がほとんど発生しなくなる。更に、より望ましくはＴｂ−５０≧Ｔであり、Ｔｂ−５０℃では気泡が全く発生しなくなる。
また、固形化状態、即ち、光学面形状を維持できる状態まで固形化したかどうかは、目視、接触などによる触診以外にも、重量センサ２９によって現在の重量を測定し、溶液蒸発開始前の重量から減算して求められる減少重量から容易に判断が可能である。
【００４４】
最後に、シリンダ３１を作動させ、ピストン３３により可動板２３を介してコア１９、エジェクタピン２１を押し上げて、図２（ｄ）に示すように、円筒容器１７から取り出す。
ここで、必要であれば、取り出された光学部材６５を、温度４０℃及び真空度１０-1Ｐａに維持した乾燥室９内に放置して、更に溶媒を蒸発させて完全乾燥するようにしてもよい。
【００４５】
図３は、光学部材成形過程におけるナノコンポジット樹脂を含む溶液の重量変化を経時的に示すグラフである。上記の説明においては、溶液６１を容器１７に供給した直後に、上型４５を下降させて溶液６１中に浸入させるように説明し、図３の実線７３に示すような曲線に従って蒸発・固形化する。一方で、溶液６１の供給と上型４５の下降のタイミングは、これに限定されず、溶液６１を供給した状態（上型４５を下降させない）でしばらく溶媒を蒸発させ、溶液６１が半固形状態となる直前（図３のｍ１）で上型４５を下降させるようにしてもよい。こうすることにより、上型４５の面積分だけ広い面積（雰囲気開放面）から溶媒が蒸発して、重量がｍ１となる時間ｔ１までは図３の一点鎖線７１に示す曲線に従って重量が低下し、上型４５の下降後は、点線７５に従って重量が低下するので、結果的に蒸発時間が短縮される。
【００４６】
また、上記実施形態では、容器１７内でコア１９に備えられた第一光学面形状１９ａと、上型４５に備えられた第二略光学面形状４５ａにより光透過光学部材６５を成形しているが、レンズの最も基本的な形としては、第１略光学面形状１９ａのみでよく、上型４５を不要とする構成でも良い。
【００４７】
更に、この上型４５に関する方法の他の構成として、溶液６１を容器１７に供給する前から上型４５の位置を容器１７内の所定位置に配置しておき、その後の処理工程は同じである構成とすることもできる。
この場合、乾燥時の雰囲気露出面が狭くなるので、溶媒の蒸発時間が長めになるが、溶液の投入は無理なく実施されるので、雰囲気がトラップされて溶液の中に入り込むことも無く、従って上型４５を溶液の中に移動挿入する上記実施形態に比較して、上型４５の形状の自由度が増すこととなる。
【００４８】
尚、本発明は、前述した実施形態に限定されるものではなく、適宜、変形、改良、等が可能である。また、本発明を適用可能な光学部材としては、各種レンズだけでなく、液晶ディスプレイなどの導光板、偏光フィルムや位相差フィルムなどの光学フィルム、などが挙げられる。
例えば、ディスペンサー１５の代わりにぺリスターポンプなどの送液系で送液してもよい。
また、上記実施形態ではディスペンサー１５における溶液投入量は、重量による調整であるが、これ以外にも体積・容量などで調整しても良い。また、溶液供給ノズルは図１で示した２箇所に制約されることはない。
また、溶液の供給は上型１３の上面からに限らず、上型１３と下型１１のすきま、円筒容器１７の側面、下型１１の底面などから供給してもよい。また、光透過光学部材６５の形状によっては上型１３・下型１１の数は複数であっても良い。
【００４９】
更に、工業的にレンズを製造する場合、容器を大量に並べて時間当たりのレンズ製造数を稼ぐことが考えられるが、第一、第二光学面形状を提供する基部を金属等で大量に作ると光学研磨などがかさみコストがかかる。そこで、上型１３・下型１１の第一光学面形状部分、第二光学面形状部分をガラス製とすることで、光学面形状部分を研磨を省いて低コストで作ることができる。この場合、光学面形状をガラスモールドにより作成することができ、大量且つ低コストに成形装置を製造することができる。
【００５０】
また、図１では上型１３は上から垂直に挿入されているが、この角度は垂直に限らず、どの向きにしても良い。また、下型１１も同様に向きはどの向きでも良い。また、エジェクタ１９，２１はコア１９も含め図１では３箇所あるが、この数は３箇所に規定されない
。また、図１では重量を２箇所のセンサ２９で計測しているが、この数は２箇所に限らない。また、センサは１種類に限らず、複数の種類を組み合わせても良い。また、シリンダ３１は空圧、電動、油圧などどれでも良い。
【００５１】
また、乾燥雰囲気は大気・減圧雰囲気圧以外にも、真空雰囲気下、窒素雰囲気下、二酸化炭素雰囲気下、アルゴンなど希ガス雰囲気下などの気体雰囲気下で行っても良い。溶液の投入を真空下で行うことによってどのような型形状でも液を十分に容器内へ行き渡らせることができる。
また、最良の形態ではプレス金型の加熱方法はコイルによる誘導過熱方式としたが、この他にも、ヒーターによる伝熱や、ハロゲンランプなどによる光加熱、などの方式で加熱を行っても良い。
【００５２】
〈ナノコンポジット素材〉
以下に、本発明の光学部材の材料となるナノコンポジット素材（無機微粒子が熱可塑性樹脂に結合されたナノコンポジット素材）について、以下に詳細に説明する。
【００５３】
［無機微粒子］
本発明に用いられる有機無機複合材料には、数平均粒子サイズが１〜１５ｎｍの無機微粒子としている。無機微粒子の数平均粒子サイズは、小さすぎると該微粒子を構成する物質固有の特性が変化する場合があり、逆に大きすぎるとレイリー散乱の影響が顕著となり、有機無機複合材料の透明性が極端に低下する場合がある。従って、本発明における無機微粒子の数平均粒子サイズは１〜１５ｎｍにすることが必要であり、好ましくは２〜１３ｎｍであり、より好ましくは３〜１０ｎｍである。
【００５４】
本発明に用いられる無機微粒子としては、例えば、酸化物微粒子、硫化物微粒子、セレン化物微粒子、テルル化物微粒子等が挙げられる。より具体的には、チタニア微粒子、酸化亜鉛微粒子、ジルコニア微粒子、酸化錫微粒子、硫化亜鉛微粒子等を挙げることができ、好ましくは、チタニア微粒子、ジルコニア微粒子、硫化亜鉛微粒子であり、より好ましくはチタニア微粒子、ジルコニア微粒子であるが、これらに限定されるものではない。本発明では、１種類の無機微粒子を用いてもよいし、複数種の無機微粒子を併用してもよい。
【００５５】
本発明に用いられる無機微粒子の波長５８９ｎｍにおける屈折率は、１．７０〜３．００であることが好ましく、１．７０〜２．７０であることがより好ましく、２．００〜２．７０であることがさらに好ましい。屈折率が１．７０以上である無機微粒子を用いれば屈折率が１．６５より大きい有機無機複合材料を作成しやすくなり、屈折率が３．００以下の無機微粒子を用いれば透過率が８０％以上の有機無機複合材料を作成しやすい傾向がある。なお、本発明における屈折率は、アッベ屈折計（アタゴ社ＤＲ−Ｍ４）にて波長５８９ｎｍの光について２５℃で測定した値である。
【００５６】
［熱可塑性樹脂］
本発明で用いられる熱可塑性樹脂の構造には特に制限がなく、たとえば、ポリ（メタ）アクリル酸エステル、ポリスチレン、ポリアミド、ポリビニルエーテル、ポリビニルエステル、ポリビニルカルバゾール、ポリオレフィン、ポリエステル、ポリカーボネート、ポリウレタン、ポリチオウレタン、ポリイミド、ポリエーテル、ポリチオエーテ、ポリエーテルケトン、ポリスルホン、ポリエーテルスルホン等の公知の構造を有する樹脂を例示することができるが、本発明では少なくとも、高分子鎖末端、または側鎖に無機微粒子と任意の化学結合を形成しうる官能基を有する熱可塑性樹脂が特に好ましい。このような熱可塑性樹脂としては、
【００５７】
（１）高分子鎖末端、または側鎖に下記から選ばれる官能基を有する熱可塑性樹脂
【００５８】
【化１】
2009073166.tif 000003
【００５９】
［Ｒ11、Ｒ12、Ｒ13、Ｒ14は、それぞれ独立に水素原子、置換または無置換のアルキル基、置換または無置換のアルケニル基、置換または無置換のアルキニル基、あるいは、置換または無置換のアリール基を表す。］、−ＳＯ3Ｈ、−ＯＳＯ3Ｈ、−ＣＯ2Ｈ、または−Ｓｉ（ＯＲ15）m1Ｒ163-m1［Ｒ15、Ｒ16はそれぞれ独立に水素原子、置換または無置換のアルキル基、置換または無置換のアルケニル基、置換または無置換のアルキニル基、あるいは、置換または無置換のアリール基を表し、ｍ１は１〜３の整数を表す。］；
【００６０】
（２）疎水性セグメントおよび親水性セグメントで構成されるブロック共重合体；
が好ましい例として挙げられる。
以下、熱可塑性樹脂（１）について、詳細に説明する。
【００６１】
熱可塑性樹脂（１）
本発明で用いられる熱可塑性樹脂（１）は、高分子鎖末端、側鎖に無機微粒子と化学結合を形成しうる官能基を有する。ここで、「化学結合」とは、例えば、共有結合、イオン結合、配位結合、水素結合等が挙げられ、官能基が複数存在する場合は、それぞれ無機微粒子と異なる化学結合を形成しうるものであってもよい。化学結合を形成しうるか否かは、有機溶媒中において熱可塑性樹脂と無機微粒子とを混合したときに、熱可塑性樹脂の官能基が無機微粒子と化学結合を形成しうるか否かで判定する。熱可塑性樹脂の官能基は、そのすべてが無機微粒子と化学結合を形成していてもよいし、一部が無機微粒子と化学結合を形成していてもよい。
【００６２】
本発明で用いられる熱可塑性樹脂は、下記一般式（１）で表される繰り返し単位を有するコポリマーであることが特に好ましい。このようなコポリマーは、下記一般式（２）で表わされるビニルモノマーを共重合することにより得ることができる。
【００６３】
一般式（１）
【００６４】
【化２】
2009073166.tif 000004
【００６５】
一般式（２）
【００６６】
【化３】
2009073166.tif 000005
【００６７】
一般式（１）および一般式（２）中、Ｒは、水素原子、ハロゲン原子またはメチル基を表し、Ｘは−ＣＯ2−、−ＯＣＯ−、−ＣＯＮＨ−、−ＯＣＯＮＨ−、−ＯＣＯＯ−、−Ｏ−、−Ｓ−、−ＮＨ−、および、置換または無置換のアリーレン基からなる群より選ばれる２価の連結基を表し、より好ましくは−ＣＯ2−またはｐ−フェニレン基である。
【００６８】
Ｙは炭素数が１〜３０である２価の連結基を表す。炭素数は１〜２０が好ましく、２〜１０がより好ましく、２〜５がさらに好ましい。具体的には、アルキレン基、アルキレンオキシ基、アルキレンオキシカルボニル基、アリーレン基、アリーレンオキシ基、アリーレンオキシカルボニル基、およびこれらを組み合わせた基を挙げることができ、好ましくはアルキレン基である。
【００６９】
ｑは０〜１８の整数を表す。より好ましくは０〜１０の整数であり、さらに好ましくは０〜５の整数であり、特に好ましくは０〜１の整数である。
【００７０】
Ｚは、前記[化１]に示される官能基である。
【００７１】
以下に一般式（２）で表されるモノマーの具体例を挙げるが、本発明で用いることができるモノマーはこれらに限定されるものではない。
【００７２】
【化４】
2009073166.tif 000006
【００７３】
本発明において一般式（２）で表わされるモノマーと共重合可能な他の種類のモノマーとしては、Polymer Handbook 2nd ed.,J.Brandrup,Wiley lnterscience (1975) Chapter 2 Page 1〜483に記載のものを用いることができる。
【００７４】
具体的には、例えば、スチレン誘導体、１−ビニルナフタレン、２−ビニルナフタレン、ビニルカルバゾール、アクリル酸、メタクリル酸、アクリル酸エステル類、メタクリル酸エステル類、アクリルアミド類、メタクリルアミド類、アリル化合物、ビニルエーテル類、ビニルエステル類、イタコン酸ジアルキル類、前記フマール酸のジアルキルエステル類またはモノアルキルエステル類等から選ばれる付加重合性不飽和結合を１個有する化合物等を挙げることができる。
【００７５】
本発明で用いられる熱可塑性樹脂（１）の重量平均分子量は１，０００〜５００，０００であることが好ましく、３，０００〜３００，０００であることがさらに好ましく、１０，０００〜１００，０００であることが特に好ましい。前記熱可塑性樹脂（１）の重量平均分子量を５００，０００以下とすることにより、成形加工性が向上する傾向にあり、１，０００以上とすることにより力学強度が向上する傾向にある。
【００７６】
本発明で用いられる熱可塑性樹脂（１）において、無機微粒子と結合する上記官能基はポリマー鎖１本あたり平均０．１〜２０個であることが好ましく、０．５〜１０個であることがより好ましく、１〜５個であることが特に好ましい。前記官能基の含有量がポリマー鎖一本あたり平均２０個以下であれば、熱可塑性樹脂（１）が複数の無機微粒子に配位して溶液状態で高粘度化やゲル化が起こるのを防ぎやすい傾向がある。また、ポリマー鎖一本あたり平均官能基の数が０．１個以上であれば、無機微粒子を安定に分散させやすい傾向がある。
【００７７】
本発明で用いられる熱可塑性樹脂（１）のガラス転移温度は８０℃〜４００℃であることが好ましく、１３０℃〜３８０℃であることがより好ましい。ガラス転移温度が８０℃以上の樹脂を用いれば十分な耐熱性を有する光学部品が得られやすくなり、また、ガラス転移温度が４００℃以下の樹脂を用いれば成形加工が行いやすくなる傾向がある。
【００７８】
上記のように、本発明に係る光学部材の材料であるナノコンポジット素材は、特定の構造を有する単位構造を樹脂中にもたせることにより、無機微粒子が分散している有機無機複合材料の高屈折性と高透明性を損なうことなく、成形金型からの離型性を向上させることができる。
【００７９】
上記の材料によれば、優れた離型性と高屈折性と透明性とを併せ持つ有機無機複合材料、およびそれを含んで構成される、高精度と高透明性と高屈折性とを併せ持つ光学部材が提供できる。
【図面の簡単な説明】
【００８０】
【図１】本発明の実施形態である光学部材成形装置の概略構成を示す縦断面図である。
【図２】図１における光学部材成形装置によりナノコンポジット樹脂を含む溶液から光学部材が成形される工程を模式的に示す説明図である。
【図３】光学部材成形過程におけるナノコンポジット樹脂を含む溶液の重量変化を経時的に示すグラフである。
【符号の説明】
【００８１】
１１         容器状下型
１２         雰囲気開放面
１３         凸状上型
１７         円筒容器
１７ａ       底面
１９         コア
１９ａ       第一光学面形状
４５         上型（光学面形状形成部材）
４５ａ       第二光学面形状
６１         溶液
６５         光学部材（レンズ基材）
６５ａ       光学部材の一方の光学適用形状面
６５ｂ       光学部材の他方の光学適用形状面
１００       光学部材成形装置
Ｌ           光学部材の光軸
【図１】
2009073166.tif 000007
【図２】
2009073166.tif 000008
【図３】
2009073166.tif 000009